(57)【要約】【課題】例えばREMを添加したような鋼であっても非金属介在物による浸漬ノズルの閉塞を十分に防止できるようにする。【解決手段】浸漬ノズル６の流路内に、純度が９９．９５％以上、酸素濃度が２ppm以下、露点が−６５℃以下のArガスを流しながら連続鋳造する。【効果】純度が９９．９５％以上の高純度のArガスを浸漬ノズル内に吹き込むことによって、溶鋼が浸漬ノズル内面に接触する機会を減らして溶鋼中の非金属介在物の付着を抑制することができる。【選択図】図１
2014008530.tif 000002
【特許請求の範囲】
【請求項１】
浸漬ノズルの流路内に、純度が９９．９５％以上、酸素濃度が２ppm以下、露点が−６５℃以下のArガスを流しながら連続鋳造することを特徴とする浸漬ノズルを用いた連続鋳造方法。
【請求項２】
鋳型内に注入する溶鋼の流量を調整する流路絞り部を有するスライディングゲート、或いは、両者間の間隙により鋳型内に注入する溶鋼の流量を調整する流路絞りを形成するストッパーと上ノズルの前記間隙よりも上流側に吹き込む前記Arガスの流量をｑ1（Nリットル／min）、前記流路絞りよりも下流側に吹き込む前記Arガスの流量をｑ2（Nリットル／min）、浸漬ノズルの内面積をＡ（m2）としたとき、｛（ｑ1／５）＋ｑ2｝／Ａの値が３〜２５の間であることを特徴とする請求項１に記載の浸漬ノズルを用いた連続鋳造方法。
【請求項３】
前記浸漬ノズルの流路内面にカーボンを１１質量％以上含有する黒鉛質耐火物を配し、この浸漬ノズルに一方の電極を接続するとともに、タンディッシュ内の溶鋼に他方の電極を浸漬して、前記浸漬ノズルとこの内部を通過する溶鋼との間に通電回路を構成し、
前記浸漬ノズルにおける平均電流密度の絶対値が０．５〜１５mA（ミリアンペア）／cm2となるよう通電しながら鋳造することを特徴とする請求項１又は２に記載の浸漬ノズルを用いた連続鋳造方法。
【請求項４】
前記電極間に、３〜２００msecを一周期とし、この周期内で極性が正と負に切り替わるパルス状の電圧を印加し、
一周期のうちで、前記浸漬ノズルが負極となる期間を正極となる期間よりも長くするか、又は／及び前記浸漬ノズルが負極となる期間での電位の絶対値を正極となる期間での電位の絶対値よりも大きくすることにより、前記浸漬ノズルにおける時間平均電位が負となる電圧に制御し、
前記浸漬ノズルが負極となる期間での電流密度の絶対値が１５〜２００mA／cm2となる通電を行うことを特徴とする請求項３に記載の浸漬ノズルを用いた連続鋳造方法。
【請求項５】
前記浸漬ノズルを形成する耐火物は、化学組成としてC：１１〜４５質量％、Al2O3：４０〜８０質量％、CaO：１〜７質量％を含有する黒鉛質耐火物であることを特徴とする請求項１〜４の何れかに記載の浸漬ノズルを用いた連続鋳造方法。
【請求項６】
前記黒鉛質耐火物は、さらにMgO：６〜２５質量％を含有するスピネルグラファイトであることを特徴とする請求項５に記載の浸漬ノズルを用いた連続鋳造方法。
【発明の詳細な説明】
【技術分野】
【０００１】
本発明は、高融点非金属介在物による閉塞が生じやすいアルミキルド鋼などの溶融金属を、浸漬ノズルを用いて連続鋳造する方法に関するものである。
【背景技術】
【０００２】
鋼の連続鋳造において、アルミナに代表される高融点非金属介在物の付着による浸漬ノズル内面の閉塞は、操業および鋳片品質に大きな影響を及ぼす。
従って、浸漬ノズルの閉塞防止に対する対策技術が、従来から種々提案されている。
【０００３】
例えば、特許文献１には、鋳造中の高温下における化学反応によって緻密な内面を形成する、スピネル‐ペリクレース‐黒鉛系耐火物が提案されている。また、特許文献２には、低融点の緑柱石を含有し、内面に半溶融層を形成する、黒鉛とマグネシア及び／又はスピネルからなる耐火物が提案されている。
【０００４】
一方、発明者らの一部は、アルミナグラファイトに微量のCaO等を含有させることによってアルミナ介在物の付着を防止し、さらに通電を併用してその効果を増す発明を、特許文献３で提案している。発明者らの一部は、さらに特許文献４において、交流パルス状の電流を浸漬ノズルに流して非金属介在物の付着を防止する発明を提案している。
【０００５】
また、特許文献５〜７では、浸漬ノズル内への不活性ガスの吹き込み方法を適正化して、浸漬ノズルの閉塞防止と気泡欠陥の防止を両立する方法が提案されている。
【０００６】
前記特許文献１〜７で提案された方法は、それぞれ一定の効果を発揮することが確認できている。しかしながら、材料特性を改善するためにREM（希土類元素）を添加した鋼のように、従来の技術では非金属介在物による浸漬ノズルの閉塞が十分に防止できない鋼種もある。
【先行技術文献】
【特許文献】
【０００７】
【特許文献１】特許第３３５８９８９号公報
【特許文献２】特開２００２‐０３５９０４号公報
【特許文献３】特開２０１０‐２０１５０４号公報
【特許文献４】国際公開２００８‐０９０６４９号パンフレット
【特許文献５】特開２００１‐３００７０２号公報
【特許文献６】特開２０１０‐００５６９１号公報
【特許文献７】特開２０１１‐１１０５６１号公報
【発明の概要】
【発明が解決しようとする課題】
【０００８】
本発明が解決しようとする問題点は、従来の技術では、鋼種によっては非金属介在物による浸漬ノズルの閉塞が十分に防止できないという点である。
【課題を解決するための手段】
【０００９】
発明者らは、浸漬ノズルの閉塞に影響を及ぼす因子について研究開発を重ねた結果、浸漬ノズル内へ吹き込むArガスの純度を通常よりも高めることによって、効果的に浸漬ノズル内へのアルミナ等の高融点介在物の付着を防止できることを知見した。また、適正な通電と、通電効果発現に適した耐火物材質の適用によって、浸漬ノズルの閉塞防止効果をさらに高められることを知見した。
【００１０】
本発明は、上記発明者らの知見に基づいてなされたものであり、
例えばREMを添加したような鋼であっても非金属介在物による浸漬ノズルの閉塞を十分に防止できるようにするために、
浸漬ノズルの流路内に、純度が９９．９５％以上、酸素濃度が２ppm以下、露点が−６５℃以下のArガスを流しながら連続鋳造することを最も主要な特徴とする浸漬ノズルを用いた連続鋳造方法である。
【００１１】
上記本発明では、純度が９９．９５％以上の高純度のArガスを浸漬ノズル内に流すことによって、Ar膜が溶鋼と浸漬ノズルの流路内面耐火物との間に安定して形成され、溶鋼が浸漬ノズル内面の耐火物に接触する機会が減少する。
【００１２】
上記本発明において、浸漬ノズルを、C：１１〜４５質量％、Al2O3：４０〜８０質量％、CaO：１〜７質量％を含有する黒鉛質耐火物で形成した場合は、溶鋼と浸漬ノズル内面耐火物との濡れ性が改善され、溶鋼中の非金属介在物が耐火物表面に付着するのを効果的に防止できる。
【発明の効果】
【００１３】
本発明によれば、純度が９９．９５％以上の高純度のArガスを浸漬ノズル内に吹き込むことによって、溶鋼が浸漬ノズル内面に接触する機会を減らして溶鋼中の非金属介在物の付着を抑制することができる。
【００１４】
さらに、溶鋼と耐火物の濡れ性を向上させることによって逆にアルミナ等の介在物の耐火物への付着を抑制するという機構を組み合わせて活用すると、より効果的に浸漬ノズルの閉塞を防止することができる。
【図面の簡単な説明】
【００１５】
【図１】本発明の浸漬ノズルを用いた連続鋳造方法を説明する概略構成図である。
【図２】本発明の連続鋳造方法に使用する浸漬ノズルの一例を示した縦断面図である。
【図３】本発明の連続鋳造方法に使用するストッパーと上ノズルの一例を示した縦断面図である。
【図４】本発明の連続鋳造方法に使用するスライディングゲート及び浸漬ノズルの一例を示した縦断面図である。
【図５】本発明の浸漬ノズルを用いた連続鋳造方法を実施する際に浸漬ノズルとタンディッシュ内に浸漬した他方の電極との間に印加する交流パルス電位の波形の一例を示した図である。
【図６】本発明の浸漬ノズルを用いた連続鋳造方法を実施する際に浸漬ノズルとタンディッシュ内に浸漬した他方の電極との間に印加する交流パルス電位の波形の他の例を示した図である。
【発明を実施するための形態】
【００１６】
本発明は、例えばREMを添加したような鋼であっても非金属介在物による浸漬ノズルの閉塞を十分に防止できるようにするという目的を、浸漬ノズル内へ吹き込むArガスの純度を通常よりも高めることで実現した。
【００１７】
以下、本発明の連続鋳造方法を実施するための形態について説明する。
図１は本発明の連続鋳造方法を説明する概略構成図であり、溶鋼１は取鍋２からタンディッシュ３に供給された後、上ノズル４、スライディングゲート５、浸漬ノズル６を介して鋳型７に注入されて一次冷却される。鋳型内に注入された溶鋼１は、鋳型内面からの冷却で外周に凝固殻８が形成される。この凝固殻８は鋳型７の出側に引き抜かれるに伴ってその厚さが厚くなり、鋳型７から引き抜かれた後は二次冷却されて完全に凝固して鋳片となる。なお、図１中の９は鋳型７内の溶鋼上面に供給されたモールドパウダーである。
【００１８】
・第１の発明
浸漬ノズル６の流路内に流すArガスは、上ノズル４やスライディングゲート５の上固定盤５ａ、浸漬ノズル６の本体部分などから吹き込まれ、非金属介在物が浸漬ノズル６の流路内面に付着するのを防止する作用を有する。
【００１９】
通常、Arガスは、純度が９９．９％程度のものが用いられる。Arガス中の酸素等不純成分による溶鋼の汚染を防止する観点からは、９９．９％というのは十分に高い純度である。
【００２０】
発明者らは、浸漬ノズル６の流路内に流すArガスの純度を、従来不必要と考えられていた程度まで高めることによって、浸漬ノズル６の流路内面６ｄへの非金属介在物の付着が大幅に低減することを実験的に知見した。
【００２１】
第１の発明は、前記知見に基づいてなされたものであり、前記浸漬ノズル６の流路内に、純度が９９．９５％以上、酸素濃度が２ppm以下、露点が−６５℃以下の高純度のArガスを流しながら鋳造することを特徴とするものである。
【００２２】
すなわち、純度が９９．９５％以上、かつ酸素濃度が２ppm以下、露点が−６５℃以下の高純度のArガスを浸漬ノズル６の流路内６ｄに流すことによって、非金属介在物の流路内面への付着を効果的に防止することができるのである。
【００２３】
Arガスの純度は、９９．９９％以上であることが好ましく、９９．９９９％以上がさらに好ましい。酸素濃度は、１ppm以下であるとさらに好ましい。露点は−６７℃以下であるとさらに好ましい。Arガスの純度が上記規定値よりも低い、あるいは酸素濃度が上記規定値よりも高い、あるいは露点が上記既定値よりも高い場合には、Arガスの非金属介在物付着防止効果が低下するからである。
【００２４】
発明者らが、鋳造後の浸漬ノズルの内面を詳しく調査した結果、高純度のArガスを浸漬ノズル内に流すことによって、Ar膜が溶鋼と浸漬ノズルの流路内面耐火物との間に安定して形成され、溶鋼が浸漬ノズル内面の耐火物に接触する機会が減少していることが伺えた。これは、溶鋼の表面張力（Ar気相との界面張力）が高められる効果と推定している。
【００２５】
・第２の発明
発明者らによる研究の結果、連続鋳造のタンディッシュとタンディッシュの底面に配置する浸漬ノズルとの間に設置した溶鋼の流量調整用の絞りの前後で、吹き込んだArガスが浸漬ノズルの流路内を流れる割合に差が生じることを知見した。「流量調整用の絞り」とは、スライディングゲートや、ストッパーと上ノズルの間隙によって形成される流路断面積の縮小を指す。
【００２６】
発明者らによる実験結果によると、流量調整用の絞りよりも上流側に吹き込んだArガスは、概ね１／５が浸漬ノズルの流路内を流れ、流量調整用の絞りよりも下流側に吹き込んだArガスは、全て浸漬ノズルの流路内を流れた。
【００２７】
前記知見から、浸漬ノズルの流路内を流れるArガス流量の指標として、流路絞りよりも上流側に吹き込むArガスの流量をｑ1（Nリットル／min）、流路絞りよりも下流側に吹き込むArガスの流量をｑ2（Nリットル／min）として、（ｑ1／５）＋ｑ2を用いることとした。
【００２８】
高純度Arガスの効果は、Ar膜が浸漬ノズルの内面を覆うことによるから、発明者らは指標（ｑ1／５）＋ｑ2を浸漬ノズル内面積Ａ（m2）で割った｛（ｑ1／５）＋ｑ2｝／Ａの値が適正な高純度Arガス流量の指標となると考え、実験的にその適正範囲を求めた。その結果、３〜２５という値を得て、第２の発明を成立させた。
【００２９】
第２の発明は、前記の知見に基づいてなされたものであり、第１の発明において、鋳型７内に注入する溶鋼１の流量を調整する流路絞り部を有するスライディングゲート５、或いは、両者間の間隙により鋳型内に注入する溶鋼１の流量を調整する流路絞りを形成するストッパー（図１では省略）と上ノズル４の前記間隙よりも上流側に吹き込むArガスの流量をｑ1（Nリットル／min）、前記流路絞りよりも下流側に吹き込むArガスの流量をｑ2（Nリットル／min）、浸漬ノズルの内面積をＡ（m2）としたとき、｛（ｑ1／５）＋ｑ2｝／Ａの値が３〜２５の範囲となるようにするものである。
【００３０】
｛（ｑ1／５）＋ｑ2｝／Ａの値を３〜２５としたのは、３よりも小さい場合には、高純度Arガスの効果が十分に発揮されない一方、２５よりも大きい場合には、過剰なArガスが鋳片の気泡性欠陥を発生させるなどの弊害を生じるからである。
【００３１】
・第３の発明
第１の発明や第２の発明によって溶鋼が浸漬ノズルの内面に接触する機会が低減しても、接触機会が完全にゼロになるわけではない。従って、浸漬ノズルの内面に溶鋼が接触する時に溶鋼中の介在物が浸漬ノズルの内面耐火物に付着することに対する防止技術を加えることにより、第１の発明や第２の発明は、浸漬ノズルの閉塞をさらに低減することができる。
【００３２】
第３の発明は、前記第１または第２の発明に、浸漬ノズルの内面に溶鋼が接触する時に溶鋼中の介在物が浸漬ノズルの内面耐火物に付着することに対する防止技術を加えたものである。
【００３３】
すなわち、第３の発明は、浸漬ノズル６の流路内面にカーボンを１１質量％以上含有する黒鉛質耐火物を配し、この浸漬ノズル６に一方の電極１０を接続するとともに、タンディッシュ３内の溶鋼１に他方の電極１１を浸漬して、浸漬ノズル６とこの内部を通過する溶鋼１との間に通電回路を構成し、浸漬ノズル６における平均電流密度の絶対値が０．５〜１５mA（ミリアンペア）／cm2となるよう通電しながら鋳造することを特徴としている。
【００３４】
なお、図１中の１２は一方の電極１０と他方の電極１１を繋ぐ配線、１３はこの配線１２の途中に設けた電源装置、１４は浸漬ノズル６とスライディングゲート５の間に設けた絶縁用耐火物、１５はタンディッシュ３と他方の電極１１の間に設けた絶縁用耐火物である。
【００３５】
第３の発明は、カーボンを１１質量％以上含有する黒鉛質耐火物を浸漬ノズルの流路内面に配し、平均電流密度の絶対値が０．５〜１５mA／cm2となるよう通電しながら鋳造することで、溶鋼と浸漬ノズルの内面耐火物が接触した場所において溶鋼の浸漬ノズル内面耐火物に対する濡れ性が高め、逆に溶鋼中の非金属介在物が浸漬ノズルの内面耐火物に付着するのを防止するのである。
【００３６】
カーボンを１１質量％以上含有する黒鉛質耐火物を用いるのは、カーボン濃度が左記規定値よりも低いと電気抵抗が大きくなって円滑な通電が難しくなるからである。また、耐火物が熱衝撃に弱くなるからでもある。カーボン濃度の上限値は特に規定しないが、耐火物の強度や耐食性に対する要求から、通常４５質量％程度が上限値となる。
【００３７】
また、平均電流密度の絶対値が０．５〜１５mA／cm2となるよう通電するのは、平均電流密度の絶対値が左記規定下限値よりも小さいと、通電効果が十分に発揮されないからである。また、平均電流密度の絶対値が左記規定上限値よりも大きいと、通電効果が逆に悪化するからである。通電効果が逆に悪化するのは、酸素イオンの移動やCOガスの発生など、好ましくない現象が優先的に生じるようになるためと推定される。
【００３８】
ここで、「浸漬ノズルにおける平均電流密度」とは、電圧を印加したときに浸漬ノズルと溶鋼との間に流れる平均電流値を、溶鋼と接するノズル壁面の総面積で除して得られる電流密度を意味する。
【００３９】
・第４の発明
発明者らは、適正な周期と電流密度を有する交流パルス状の通電波形を用いると、前記第３の発明の通電技術の効果を安定的に高められることを見出した。
【００４０】
第４の発明は、前記知見に基づいてなされたものであり、
第３の発明の前記電極１０，１１間に、３〜２００msecを一周期とし、この周期内で極性が正と負に切り替わるパルス状の電圧を印加し、一周期のうちで、浸漬ノズル６が負極となる期間を正極となる期間よりも長くするか、浸漬ノズル６が負極となる期間での電位の絶対値を正極となる期間での電位の絶対値よりも大きくする、或いは前記両者を共に実施することにより、浸漬ノズル６における時間平均電位が負となる電圧に制御し、浸漬ノズル６が負極となる期間での電流密度の絶対値が１５〜２００mA／cm2となる通電を行うものである。
【００４１】
交流パルス波形の周期を３〜２００msecとするのは、３msecよりも小さいと、物質移動や電気化学反応が十分に進行せず、通電効果が損なわれるからである。他方、２００msecよりも大きいと、パルス状の通電波形が有する電気化学反応の均一化や好ましい電気化学反応を選択的に生じさせる作用が減少するからである。
【００４２】
また、前記のようにして浸漬ノズルにおける時間平均電位が負となる電圧に制御するのは、時間平均電位を負に制御することによって、耐火物に含まれる黒鉛が酸化される反応を防止できるからである。黒鉛が酸化されるとCOガスが生じ、溶鋼を汚染する要因となる。
【００４３】
また、浸漬ノズルが負極となる期間での電流密度の絶対値が１０〜２００mA／cm2となる通電を行うのは、左記通電によって溶鋼のイオン化反応が促進され、溶鋼が浸漬ノズルの内面耐火物によく濡れるようになるからである。
【００４４】
すなわち、浸漬ノズルが負極となる期間での電流密度の絶対値が、１０mA／cm2よりも小さいと、溶鋼のイオン化反応が十分に進行せず、通電効果が低下するからである。また、浸漬ノズルが負極となる期間での電流密度の絶対値が、２００mA／cm2よりも大きいと、電源装置や通電用ケーブルが過大になり実用上の問題が生じるからである。浸漬ノズルが負極となる期間での電流密度の絶対値のより好ましい範囲は、１５〜１００mA／cm2である。
【００４５】
なお、一方の電極は、例えば特開２００５−１９９３３９号公報に記載のような方法で浸漬ノズル本体のグラファイト含有耐火物に設置すればよい。
【００４６】
・第５の発明
発明者らは、主成分のひとつとしてAl2O3を含む黒鉛質耐火物に微量のCaOを含有させて、溶鋼と接する稼働面に半溶融スラグ層を形成すると、前記第３または第４の発明に記載の通電による作用と同様に溶鋼と浸漬ノズル内面耐火物との濡れ性を改善し、溶鋼と浸漬ノズルの流路内面が接触した時にも溶鋼中の非金属介在物が耐火物表面に付着することを効果的に防止しうることを知見した。
【００４７】
第５の発明は、前記知見に基づいてなされたものであり、前記第１〜第４の発明において、浸漬ノズルを形成する耐火物を、化学組成としてC：１１〜４５質量％、Al2O3：４０〜８０質量％、CaO：１〜７質量％を含有する黒鉛質耐火物としたものである。
【００４８】
第５の発明で規定する耐火物と、第３の発明または第４の発明に規定する通電を組み合わせると、相乗効果が発揮され、より効果的である。
【００４９】
第５の発明において、Cを１１〜４５質量％含有するのは、含有率が１１質量％未満であると、熱衝撃に弱くなるし、通電する際の電気抵抗が増すからである。一方、含有率が４５質量％を超えると、耐火物の耐食性が低下するからである。
【００５０】
また、Al2O3を４０〜８０質量％含有するのは、耐火物の主成分として高融点のAl2O3が４０質量％以上必要であるからで、一方、８０質量％を超えると耐火物が熱衝撃に弱くなるからである。
【００５１】
また、CaOを１〜７質量％含有するのは、１質量％未満では溶鋼と浸漬ノズルの内面耐火物との濡れ性改善作用が不十分となるからであり、７質量％を超えると耐火物の耐食性が低下するからである。
【００５２】
・第６の発明
発明者らは、第５の発明の黒鉛質耐火物の中でも、アルミナグラファイトよりもスピネルグラファイトが化学的に安定しており、溶鋼中脱酸元素や耐火物中炭素により還元され酸素を放出する反応を起こしにくいことが、非金属介在物付着防止に有効に作用することを見出した。
【００５３】
第６の発明は、前記知見に基づいてなされたものであり、前記黒鉛質耐火物を、さらにMgO：６〜２５質量％を含有するスピネルグラファイトとしたものである。化学的に安定なスピネルグラファイトに、第６の発明のように微量のCaOを含有させることが、高い効果を生むために必要である。
【００５４】
第６の発明において、MgOを６〜２５質量％含ませるのは、MgO濃度が６質量％未満であると、アルミナ濃度とのバランスにもよるが、コランダム相領域との境界に近付き安定したスピネルを維持することが難しくなるからである。さらに、MgO濃度が過度に低下するとスピネルの有する優れた耐食性が損なわれるからである。逆にMgO濃度が２５質量％を超えると耐火物が熱衝撃に弱くなるからである。
【００５５】
アルミナはマグネシアと並んでスピネルの構成要素であり、本耐火物の主成分である。Al2O3濃度が４０質量％未満であると、相対的にもう一方のスピネル構成要素であるマグネシアの濃度が高くなりすぎて、MgO相領域との境界に近付くので安定したスピネルを維持することが難しくなる。逆にAl2O3濃度が８０質量％を超えると、相対的なマグネシアの濃度が低くなりすぎて安定したスピネルを維持することが難しくなる。さらに好ましいAl2O3濃度の範囲は、５１〜７０質量％である。
【００５６】
安定したスピネルを維持するという観点からは、アルミナとマグネシアの濃度バランスは、質量％比でMgO／Al2O3が０．１０〜０．６５であることが望ましい。
【実施例】
【００５７】
次に、本発明の実施例について説明する。
下記表１，２には本発明の実施例を、表３には本発明の比較例を示す。以下に、それぞれの実施例の効果を比較例と対比しながら説明する。
【００５８】
【表１】
2014008530.tif 000003
【００５９】
【表２】
2014008530.tif 000004
【００６０】
【表３】
2014008530.tif 000005
【００６１】
表１の実施例ａ，ｂ，ｃは、第１の発明の要件を満たす例である。
・実施例ａ
実施例ａは、ストッパーを用いてタンディッシュから鋳型への流量調整を行う場合に、浸漬ノズルから純度が９９．９９９％の高純度なArガスを吹き込んだ例である。
【００６２】
浸漬ノズルは、図２に示すように、Arガスを吹き込むパイプの接続口であるArガス吹込みプラグ６ａを外周側面に設け、このArガス吹込みプラグ６ａと連続する厚さ２mmのスリット６ｂを浸漬ノズル６の内部に、浸漬ノズル６の軸方向に３３０mm形成して蓄気用空間としている。そして、このスリット６ｂと浸漬ノズル６の流路内面６ｄとの間に、多孔質耐火物６ｃを浸漬ノズル６の軸方向に２１０mm設けることで、Arガス吹込みプラグ６ａから吹き込んだArガスが、スリット６ｂを介して多孔質耐火物６ｃを通じて浸漬ノズル６の流路内に吹き込まれるようになっている。
【００６３】
実施例ａは、｛（ｑ1／５）＋ｑ2｝／Ａの値が１．９２９と小さく、第２の発明で規定する条件を満たしていないので、Arガスの吹き込みによる浸漬ノズルの閉塞防止効果は小さい。しかしながら、実施例ａと同じ条件で通常の純度のArガスを吹き込んだ比較例ｐに比べると、浸漬ノズル内の非金属介在物付着厚が１／２以下に低減した。
【００６４】
・実施例ｂ
実施例ｂは、実施例ａにおいて、上ノズルの上部および下部より純度が９９．９９９％の高純度なArガスを吹き込んだ例である。
【００６５】
図３に示すように、上ノズル４の上部に設けたArガス吹込み部位４ａは、流路が絞られる部位（ストッパー１６と上ノズル４の間隙が最も小さい部位）よりも上流側にあり、ここから吹き込まれるArガス流量をｑ1とする。一方、上ノズル４の下部のArガス吹込み部位４ｂは、流路が絞られる部位よりも下流側にあり、ここから吹き込まれるArガス流量をｑ2とする。
【００６６】
上ノズル４の前記Arガス吹込み部位４ａ，４ｂは、Arガスの吹き込みパイプの接続口であるArガス吹込みプラグ４ａａ，４ｂａを外周側面に設け、このArガス吹込みプラグ４ａａ，４ｂａと連続する厚さ５mmのスリット４ａｂ，４ｂｂを上ノズル４の内部に形成して蓄気用空間としている。そして、このスリット４ａｂ，４ｂｂと上ノズル４の流路内面４ｃとの間に多孔質耐火物４ａｃ，４ｂａを設けることで、吹き込んだArガスが多孔質耐火物４ａｃ，４ｂａを通じて上ノズル４の流路内に吹き込まれるようになっている。
【００６７】
実施例ｂのように、Arガスの吹き込み部位が、流路が絞られる部位の上流側と下流側の両方にまたがって存在している場合には、そこから吹き込まれる流量は、ｑ2としてカウントする。これは、溶融金属の圧力が低い下流側から優先的にArガスが流出するからである。
【００６８】
前記実施例ｂは、｛（ｑ1／５）＋ｑ2｝／Ａの値が３４と大きく、第２の発明で規定する条件を満たしていないので、Arガスの浸漬ノズル閉塞防止効果は十分に大きいものの、鋳片の気泡性欠陥の発生率が高まる難点があった。
【００６９】
・実施例ｃ
実施例ｃは、スライディングゲートを用いてタンディッシュから鋳型への流量調整を行う場合に、スライディングゲートの上固定盤および浸漬ノズルから純度が９９．９９％の高純度なArガスを吹き込んだ例である。
【００７０】
図４に示すように、スライディングゲート５は、上固定盤５ａ、スライダー５ｂ、下固定盤５ｃの３層構造であり、スライダー５ｂが摺動することによって流路を絞るので、その上流側に位置する上固定盤５ａから吹き込まれたArガス流量は、ｑ1としてカウントする。
【００７１】
上固定盤５ａからのArガスの吹き込みは、Arガス吹込みプラグ５ａａにArガスの配管を接続し、蓄気用空間である厚さ７mmのスリット５ａｂから上固定盤５ａの内面へ全周１２個×２段の計２４個穿たれた貫通孔５ａｃを介して行った。浸漬ノズル６からのArガスの吹き込みは、実施例ａと同じ方法で行った。浸漬ノズル６から吹き込まれるArガスの流量はｑ2である。
【００７２】
実施例ｃも、｛（ｑ1／５）＋ｑ2｝／Ａの値が２５．０７５と第２の発明で規定する条件を満たしていないので、Arガスの浸漬ノズル閉塞防止効果は十分に大きいものの、鋳片の気泡性欠陥の発生率が高まる難点があった。
【００７３】
・実施例ｄ
実施例ｄは、第１及び第２の発明の条件を満たす例である。
【００７４】
実施例ｄは、スライディングゲートを用いてタンディッシュから鋳型への流量調整を行う場合に、スライディングゲートの上固定盤および浸漬ノズルから純度が９９．９９９％の高純度なArガスを吹き込んだ例である。スライディングゲートおよび浸漬ノズルは、Arガスの吹き込み方法を含めて実施例ｃと同じである。
【００７５】
実施例ｄは、｛（ｑ1／５）＋ｑ2｝／Ａの値が第２の発明で規定する範囲内であるので、十分な浸漬ノズル閉塞防止効果と、低位に抑制された鋳片の気泡性欠陥の発生率を、両立させることができた。また、実施例ｄの浸漬ノズル内壁への介在物付着厚さは、実施例ｄと同じ条件で通常の純度のArガスを吹き込んだ比較例ｑに対して、１／２以下に低減した。
【００７６】
・実施例ｅ
表１の実施例ｅは、第１〜第３の発明の条件を満たす例である。
実施例ｅは、スライディングゲートを用いてタンディッシュから鋳型への流量調整を行う場合に、スライディングゲートの上固定盤から純度が９９．９９９％の高純度なArガスを吹き込んだ例である。スライディングゲートは、Arガスの吹き込み方法を含めて実施例ｃと同じである。
【００７７】
さらに実施例ｅでは、浸漬ノズルが負極となるように、タンディッシュ内に浸漬した他方の電極との間に適切な電流密度で直流電流を流し、非金属介在物付着防止効果を高めた。
【００７８】
実施例ｅは、｛（ｑ1／５）＋ｑ2｝／Ａの値が第２の発明で規定する範囲内であるので、十分な浸漬ノズル閉塞防止効果と、低位に抑制された鋳片の気泡性欠陥の発生率を、両立させることができた。さらに通電の効果が発揮されて、第１及び第２の発明の条件のみを満たす実施例ｄに対して、浸漬ノズル内壁への介在物付着厚さが約２割低減した。
【００７９】
・実施例ｆ
実施例ｆは、第１〜第４の発明で規定する条件を満たす例である。
実施例ｆは、スライディングゲートを用いてタンディッシュから鋳型への流量調整を行う場合に、スライディングゲートの上固定盤から純度が９９．９９９％の高純度なArガスを吹き込んだ例である。スライディングゲートは、Arガスの吹き込み方法を含めて実施例ｃと同じある。
【００８０】
実施例ｆでは、浸漬ノズルの時間平均電位が負極となるようにタンディッシュ内に浸漬した他の電極との間に適切な電流密度と周期になるよう、図５に示す交流パルス電位を印加し、非金属介在物付着防止効果を高めた。
【００８１】
実施例ｆは、｛（ｑ1／５）＋ｑ2｝／Ａの値が第２の発明で規定する範囲内であるので、十分な浸漬ノズル閉塞防止効果と、低位に抑制された鋳片の気泡性欠陥の発生率を、両立させることができた。さらに交流パルス通電の効果が発揮されて、第１〜第３の発明の条件のみを満たす実施例ｅに対して、浸漬ノズル内壁への介在物付着厚さが約２割低減した。
【００８２】
・実施例ｇ
実施例ｇも、第１〜第４の発明で規定する条件を満たす例である。
実施例ｇは、スライディングゲートを用いてタンディッシュから鋳型への流量調整を行う場合に、スライディングゲートの上固定盤および浸漬ノズルから純度が９９．９９９％の高純度なArガスを吹き込んだ例である。スライディングゲートおよび浸漬ノズルは、Arガスの吹き込み方法を含めて実施例ｃと同じである。
【００８３】
実施例ｇでは、浸漬ノズルの時間平均電位が負極となるようにタンディッシュ内に浸漬した他方の電極との間に適切な電流密度と周期になるよう、図６に示す交流パルス電位を印加し、非金属介在物付着防止効果を高めた。
【００８４】
実施例ｇも、｛（ｑ1／５）＋ｑ2｝／Ａの値が第２の発明で規定する範囲内であるので、十分な浸漬ノズル閉塞防止効果と、低位に抑制された鋳片の気泡性欠陥の発生率を、両立させることができた。さらに、交流パルス通電の効果が発揮されて、第１〜第３の発明の条件のみを満たす実施例ｅに対して、浸漬ノズル内壁への介在物付着厚さが約２割低減した。
【００８５】
・実施例ｈ
表２に示す実施例ｈは、第１〜第５の発明の条件を満たす例である。
実施例ｈは、スライディングゲートを用いてタンディッシュから鋳型への流量調整を行う場合に、スライディングゲートの上固定盤から純度が９９．９９％の高純度なArガスを吹き込んだ例である。スライディングゲートは、Arガスの吹き込み方法を含めて実施例ｃと同じである。
【００８６】
実施例ｈでは、浸漬ノズルの時間平均電位が負極となるようにタンディッシュ内に浸漬した他方の電極との間に適切な電流密度と周期になるよう、図５に示す交流パルス電位を印加し、非金属介在物付着防止効果を高めた。
【００８７】
さらに実施例ｈでは、浸漬ノズルを構成するアルミナグラファイト耐火物に微量のCaOを含有させているので、溶鋼と接する稼働面に半溶融ガラス層を形成しやすく、溶鋼と浸漬ノズル内面の耐火物との濡れ性が改善し、非金属介在物の浸漬ノズル内面への付着を軽減できた。半溶融ガラス層は、電流密度を均一化し通電効果を高める効果も有する。
【００８８】
実施例ｈも、｛（ｑ1／５）＋ｑ2｝／Ａの値が第２の発明で規定する範囲内であるので、十分な浸漬ノズル閉塞防止効果と、低位に抑制された鋳片の気泡性欠陥の発生率を、両立させることができた。さらに、交流パルス通電の効果と、耐火物材質改善の効果が発揮されて、第１〜第４の発明で規定する条件のみを満たす実施例ｆあるいは実施例ｇに対して、浸漬ノズル内壁への介在物付着厚さが約２割低減した。また、同じ条件で通常の純度のArガスを吹き込んだ比較例ｒに比べると、浸漬ノズル内の非金属介在物付着厚が約３割減少した。
【００８９】
・実施例ｉ
実施例ｉも、第１〜第５の発明の条件を満たす例である。
実施例ｉは、ストッパーを用いてタンディッシュから鋳型への流量調整を行う場合に、上ノズルの上部および下部より純度が９９．９９９％の高純度なArガスを吹き込んだ例である。上ノズルのArガスの吹き込み方法は、実施例ｂと同様である。
【００９０】
実施例ｉでは、浸漬ノズルの時間平均電位が負極となるようにタンディッシュ内に浸漬した他の電極との間に適切な電流密度と周期になるよう、図６に示す交流パルス電位を印加し、非金属介在物付着防止効果を高めた。
【００９１】
さらに、実施例ｉでも、浸漬ノズルを構成するアルミナグラファイト耐火物に微量のCaOを含有させているので、溶鋼と接する稼働面に半溶融ガラス層を形成しやすく、溶鋼と浸漬ノズル内面の耐火物との濡れ性を改善し、非金属介在物の浸漬ノズル内面への付着を軽減できた。半溶融ガラス層は、電流密度を均一化し通電効果を高める効果も有する。
【００９２】
実施例ｉも、｛（ｑ1／５）＋ｑ2｝／Ａの値が第２の発明で規定する範囲内であるので、十分な浸漬ノズル閉塞防止効果と、低位に抑制された鋳片の気泡性欠陥の発生率を、両立させることができた。さらに、交流パルス通電の効果と、耐火物材質改善の効果が発揮されて、第１〜第４の発明で規定する条件のみを満たす実施例ｆあるいは実施例ｇに対して、浸漬ノズル内壁への介在物付着厚さが約２割低減した。
【００９３】
・実施例ｊ
実施例ｊは、第１〜第６の発明で規定する条件を満たす例である。
実施例ｊは、スライディングゲートを用いてタンディッシュから鋳型への流量調整を行う場合に、スライディングゲートの上固定盤から純度が９９．９９９％の高純度なArガスを吹き込んだ例である。スライディングゲートは、Arガスの吹き込み方法を含めて実施例ｃと同じある。
【００９４】
実施例ｊでは、浸漬ノズルの時間平均電位が負極となるように、タンディッシュ内に浸漬した他の電極との間に適切な電流密度と周期になるよう、図５に示す交流パルス電位を印加し、非金属介在物付着防止効果を高めた。
【００９５】
実施例ｊは、アルミナグラファイトをベースとして微量のMgOを含有させたスピネルグラファイト耐火物から成る浸漬ノズルを適用した例である。
【００９６】
実施例ｊは、アルミナグラファイトに比べて溶鋼と浸漬ノズル内面の耐火物との濡れ性が改善されるスピネルグラファイト耐火物を採用したので、非金属介在物の浸漬ノズル内面への付着を軽減できた。この実施例ｊでも、浸漬ノズルを構成するスピネルグラファイト耐火物に微量のCaOを含有させているので、溶鋼と接する稼働面に半溶融ガラス層を形成しやすい。この半溶融ガラス層は、電流密度を均一化し通電効果を高める効果も有する。
【００９７】
実施例ｊも、｛（ｑ1／５）＋ｑ2｝／Ａの値が第２の発明で規定する範囲内であるので、十分な浸漬ノズル閉塞防止効果と、低位に抑制された鋳片の気泡性欠陥の発生率を、両立させることができた。さらに、交流パルス通電の効果と、耐火物材質改善の効果が発揮されて、第１〜第５の発明で規定する条件を満たす実施例ｈあるいは実施例ｉに対して、浸漬ノズル内壁への介在物付着厚さがさらに約２割低減し、ほとんど付着のない状態を実現できた。
【００９８】
・実施例ｋ
実施例ｋは、第１，２，５の発明で規定する条件を満たす例である。
実施例ｋは、実施例ｄに対し、微量のCaOを含有したアルミナグラファイトから成る浸漬ノズルを適用した例である。
【００９９】
実施例ｋも、｛（ｑ1／５）＋ｑ2｝／Ａの値が第２の発明で規定する範囲内であるので、十分な浸漬ノズル閉塞防止効果と、低位に抑制された鋳片の気泡性欠陥の発生率を、両立させることができた。さらに、耐火物材質改善の効果が発揮されて、第１および第２の発明で規定する条件のみを満たす実施例ｄに対して、浸漬ノズル内壁への介在物付着厚さが約２割低減し、実施例ｅと同等の付着防止効果が得られた。
【０１００】
・実施例ｍ
実施例ｍは、第１，２，５，６の発明で規定する条件を満たす例である。
実施例ｍは、前記実施例ｋに対し、微量のCaOを含有させたスピネルグラファイト耐火物から成る浸漬ノズルを適用した例である。
【０１０１】
実施例ｍは、実施例ｋに対してスピネルグラファイト材質の溶鋼との濡れ性改善効果が加わり、浸漬ノズル内壁への介在物付着厚さがさらに約２割低減し、実施例ｆあるいは実施例ｇと同等の付着防止効果が得られた。また、同条件で通常の純度のArガスを吹き込んだ比較例ｓに比べると、浸漬ノズル内の非金属介在物付着厚が約４割減少した。
【０１０２】
なお、前記実施例における連続鋳造機での鋳造試験は、鋳型厚みが０．２５m、鋳型幅は１．０〜１．６ｍ、非定常部を除く鋳造速度は１．０〜１．５m/minの条件で行った。
【０１０３】
鋳造した鋼種は、C濃度０．０２〜０．０７質量％、Si濃度０．０１〜０．２０質量％、Mn濃度０．３〜０．６質量％、sol.-Al濃度０．０２〜０．０５質量％のアルミキルド低炭素鋼を使用した。
【０１０４】
浸漬ノズル当たりの鋳鋼量は、３９０〜１０５０tonで、実施例と比較例とは２つのストランドで同一の溶鋼を同一量鋳造したものを比較し、各条件を組み合わせた複数回の鋳造試験の結果を平均化して評価した。
【０１０５】
また、前記実施例・比較例において用いた浸漬ノズルは、ａ，ｃ，ｄ，ｇ，ｋ，ｍ，ｑ，ｓの例は、内径が８５mm、外径が１４０mm、内面の長さが９５０mmであり、浸漬深さを２５０mmとして操業した。他の例の場合、内径が８０mm、外径が１４０mm、内面の長さが８００mmの浸漬ノズルを使用し、浸漬深さを２５０mmとして操業した。
【０１０６】
いずれの浸漬ノズルも、８０mm角の吐出孔を浸漬ノズル底部近傍の側面に２つ対向して穿ったものである。実施例・比較例において、浸漬ノズルの内面積および通電面積は、吐出孔の開口部および吐出孔の側壁（上下左右）の面積を無視して計算した近似値を用いた。
【０１０７】
本発明は上記した例に限らないことは勿論であり、請求項に記載の技術的思想の範疇であれば、適宜実施の形態を変更しても良いことは言うまでもない。
【符号の説明】
【０１０８】
１    溶鋼
４    上ノズル
５    スライディングゲート
６    浸漬ノズル
１０    一方の電極
１１    他方の電極
１６    ストッパー
【図１】
2014008530.tif 000006
【図２】
2014008530.tif 000007
【図３】
2014008530.tif 000008
【図４】
2014008530.tif 000009
【図５】
2014008530.tif 000010
【図６】
2014008530.tif 000011